БЕТОННАЯ СМЕСЬ
CONCRETE MIX

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении морозостойкости бетона.
Технический результат достигается тем, что бетонная смесь, содержащая портландцемент, золошлаковый наполнитель, воду, дополнительно включает нарезанное на отрезки 10-20 мм капроновое волокно, цитрат натрия и этилсиликонат натрия при следующем соотношении компонентов, мас.%: портландцемент 26,0-30,0; золошлаковый наполнитель 49,1-51,1; нарезанное на отрезки 10-20 мм капроновое волокно 0,2-0,3; цитрат натрия 0,04-0,06; этилсиликонат натрия 0,544-0,66; вода 20,0-22,0.
Составы бетонной смеси приведены в таблице.
Таблица
Компоненты
Содержание, мас.%:
состав №1
состав №2
состав №3
Портландцемент
26,0
28,0
30,0
Золошлаковый
51,1
50,1
49,1
наполнитель
Нарезанное на отрезки
10-20 мм
капроновое волокно
0,2
0,25
0,3
Цитрат натрия
0,04
0,05
0,06
Этилсиликонат натрия
0,66
0,6
0,54
Вода
22,0
21,0
20,0
Морозостойкость, циклы
-50
-50
-50
Для приготовления бетонной смеси подготавливают и дозируют сырьевые компоненты: портландцемент (марка 400), золошлаковый наполнитель, просеянный через сетку №5, нарезанное на отрезки 10-20 мм капроновое волокно, цитрат натрия, этилсиликонат натрия, воду. Компоненты смешивают. Полученную бетонную смесь укладывают в металлические (предварительно смазанные машинным маслом) формы и оставляют до затвердевания. Затем изделия извлекают из форм и транспортируют на склад готовой продукции.
Источники информации
1. Патент №2083523 РФ, C04B 28/04, 1997.